メタアクリル酸100質量部、アルキル基の炭素数が18~24であるメタアクリル酸アルキルエステル0.5~5質量部、および0~0.1質量部のエチレン性不飽和基を2個以上有する化合物と、を重合させて得られるアルキル変性カルボキシビニルポリマーaと、アニオン性膜形成剤bと、を含むことを特徴とする化粧料。前記アルキル変性カルボキシビニルポリマーaの配合量が0.1~20.0質量であり、かつ、前記アニオン性膜形成剤bの配合量が0.5~70質量である請求項1記載の化粧料。前記アニオン性膜形成剤bがポリスチレンスルホン酸塩である請求項1または2記載の化粧料。前記ポリスチレンスルホン酸塩がポリスチレンスルホン酸Naである請求項3記載の化粧料。しかしながら、特許文献3~6記載の膜形成剤のうち、アニオン性膜形成剤は、静電的な力によりべとつき、からみつき、髪の広がりを防ぐ等の優れた性質を持っているものの、カルボキシビニルポリマーやアルキル変性カルボキシビニルポリマーで作製した増粘体に配合すると粘度が極端に低下するという問題点があった。また、特許文献1および2には、塩化ナトリウムやカチオン性ポリマーと組み合わせについては開示されているものの、アニオン性膜形成剤による影響については、全く検討されていなかった。そこで本発明の目的は、前記の従来技術の問題を解決し、粘度が高く、べたつきが少なく、さらさら感を有し、さらに皺のばし効果を有する化粧料を提供することにある。本発明者は、前記課題を解決すべく鋭意検討を行った結果、特定のアルキル変性カルボキシビニルポリマーとアニオン性膜形成剤を配合することによって、前記目的を達成し得ることを見出し、本発明を完成するに至った。即ち、本発明の化粧料は、メタアクリル酸100質量部、アルキル基の炭素数が18~24であるメタアクリル酸アルキルエステル0.5~5質量部、および0~0.1質量部のエチレン性不飽和基を2個以上有する化合物と、を重合させて得られるアルキル変性カルボキシビニルポリマーaと、アニオン性膜形成剤bと、を含むことを特徴とするものである。また、本発明の化粧料は、前記アルキル変性カルボキシビニルポリマーaの配合量が0.1~20.0質量であり、かつ、前記アニオン性膜形成剤bの配合量が0.5~70質量であることが好ましい。さらに、本発明の化粧料は、前記アニオン性膜形成剤bがポリスチレンスルホン酸塩であることが好ましく、さらにまた、前記ポリスチレンスルホン酸塩がポリスチレンスルホン酸Naであることが好ましい。本発明によると、粘度が高く、べたつきが少なく、さらさら感を有し、さらに皺のばし効果を有する化粧料を提供することができる。以下、本発明の化粧料について具体的に説明する。本発明の化粧料は、メタアクリル酸100質量部、アルキル基の炭素数が18~24であるメタアクリル酸アルキルエステル0.5~5質量部、および0~0.1質量部のエチレン性不飽和基を2個以上有する化合物と、を重合させて得られるアルキル変性カルボキシビニルポリマーaと、アニオン性膜形成剤bと、を含むものである。これにより、べたつきが少なく、さらさら感を有し、皺のばし効果を有する化粧料、特にゲル状粧料を得ることができる。本発明において、前記アルキル変性カルボキシビニルポリマーaとしては、例えば、住友精化株式会社製のアクペックSERW-150C商品名あるいはアクペックSERW-300C商品名等を挙げることができる。また、前記アルキル変性カルボキシビニルポリマーaとしては、特開2010-202627号公報、特開2010-209156号公報記載の方法により製造されたものを用いることができる。本発明において、前記アニオン性膜形成剤bとしては、通常化粧料に使用できるものであれば特に限定されないが、例えば、ポリスチレンスルホン酸ナトリウム、ポリアクリル酸ナトリウム、ポリメタクリル酸ナトリウム、ポリアスパラギン酸ナトリウム等を挙げることができる。また、これらアニオン性膜形成剤bは、それぞれ1種単独で用いてもよいし、2種以上を組み合わせて用いてもよい。また、本発明の化粧料は、前記アルキル変性カルボキシビニルポリマーaの配合暈が0.1~20.0質量であり、かつ、前記アニオン性膜形成剤bの配合量が0.5~70質量であることが好ましく、前記アルキル変性カルボキシビニルポリマーaの配合量が0.5~3.0質量であり、かつ、前記アニオン性膜形成剤bの配合量が2~20質量であることがさらに好ましい。前記アルキル変性カルボキシビニルポリマーaの配合量が0.1質量未満であるとゲル状を保つことができないおそれがあり、一方、前記アルキル変性カルボキシビニルポリマーaの配合量が30質量より多いと粘度が大きく皮膚に塗布しづらくなるおそれがあり、好ましくない。さらに好ましくは前記アルキル変性カルボキシビニルポリマーaの配合量が0.5~3.0質量であると、指どれがよく、皮膚に塗布しやすくなる。また、前記アニオン性膜形成剤bの配合量が0.5質量未満であると、皺のばし効果において充分な効果が得られないおそれがあり、一方、前記アニオン性膜形成剤bの配合量が30質量より多いとツッパリ感強くなりすぎるおそれがあり、好ましくない。さらに好ましくはアニオン性膜形成剤bの配合量が2~20質量であると皺のばし効果に優れかつ皮膚へのツッパリ感がなくなる。さらに、本発明の化粧料は、前記アニオン性膜形成剤bがポリスチレンスルホン酸塩であることが好ましい。かかるポリスチレンスルホン酸塩としては、例えば、ポリスチレンスルホン酸Na、ポリスチレンスルホン酸K、ポリスチレンスルホン酸Ca等を挙げることができるが、中でも、前記ポリスチレンスルホン酸塩がポリスチレンスルホン酸Naであることがさらに好ましい。また、前記ポリスチレンスルホン酸Naとしては、特に限定されないが、アクゾノーベル社製のFLEXANII等を挙げることができる。また、本発明の化粧料に使用できる成分としては本発明の効果を損なわない質的、量的範囲で上記以外の任意の成分を配合することができ、化粧料に通常配合される成分、例えば、乳化剤、油性成分、界面活性剤、保湿剤、酸化防止剤、防腐剤、キレート剤、香料、各種ビタミン剤、着色剤、前記以外の他の増粘剤、紫外線吸収剤、薬効成分等を配合することができる。次に本発明を実施例および比較例を挙げて、より具体的に説明する。なお、以下において配合量は質量である。試料の作製下記表1の組成に従って、次の方法で試料を作製した。純水中に増粘剤類を少量ずつ投入し攪拌した。次いで、保湿剤、ポリスチレンスルホン酸塩、防腐剤等を投入しながら攪拌し、最後にアルカリ剤を投入しながら攪拌して中和した。すべての成分投入後、ホモミクサーT.K.ホモミクサーMARKII2.5型、PRIMIX製にて3000rpmの速度で均一になるまで攪拌して、試料を作製した。なお、中和を先に行ってもよい。粘度の測定方法上記で得られた試料の粘度を次の方法で測定した。粘度は、ブルックフィールド粘度計DV-IIProRVを用いて、20°Cの条件下で、T字スピンドルエントリーコード91、回転速度2.5rpmに設定して測定した。得られた結果を下記表2に示す。実施例1および比較例1は粘度を保つことができたが、比較例2および3は粘度を保つことができなかった。<感触評価の方法>粘度を保つことができた上記実施例1および比較例1の試料について、下記条件でさっぱり感の官能評価を行った。年齢24~55歳の健常者男6名、女6名に、上上記実施例1および比較例1の試料を手の甲に塗布し、以下の評価基準で官能評価を行った。結果を下記表3に示す。1点:ぬるつく2点:ややぬるつく3点:どちらともいえない4点:ややさっぱりしている5点:さっぱりしている表3の結果から、実施例1は、比較例1と比較して、粘度を保ちながらもさっぱりとした感触を有しているということが示された。上記試料の作製にしたがって、下記表4の組成でリフトアップゲル実施例2を作製した。